(57)【特許請求の範囲】
【請求項１】
Ａｌ2Ｏ3とＦｅ2Ｏ3とがＡｌ2Ｏ3／Ｆｅ2Ｏ3質量比で０．０５〜０．６２の割合で含有され、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とが、
０．００２５Ｘ＋０．１≦Ｙ≦０．０１Ｘ＋０．８
の割合で含有され、
前記アルカリのうち、Ｎａ2ＯとＫ2Ｏとの質量比が、０≦Ｎａ2Ｏ／Ｋ2Ｏ≦０．４５
であることを特徴とするセメントクリンカー。
【請求項２】
Ａｌ2Ｏ3とＦｅ2Ｏ3とがＡｌ2Ｏ3／Ｆｅ2Ｏ3質量比で０．０５〜０．５の割合で含有され、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とが、
（１）０．０５≦Ａｌ2Ｏ3／Ｆｅ2Ｏ3≦０．３のとき
０．００２５Ｘ＋０．２５≦Ｙ≦０．０１Ｘ＋０．８
（２）０．３＜Ａｌ2Ｏ3／Ｆｅ2Ｏ3≦０．５のとき
０．００２５Ｘ＋０．２５≦Ｙ≦０．０１Ｘ＋０．６５
の割合で含有され、
前記アルカリのうち、Ｎａ2ＯとＫ2Ｏとの質量比が、０≦Ｎａ2Ｏ／Ｋ2Ｏ≦０．４５
であることを特徴とするセメントクリンカー。
【請求項３】
請求項１又は２に記載されたセメントクリンカーが混合されていることを特徴とするセメント組成物。
【請求項４】
Ａｌ2Ｏ3とＦｅ2Ｏ3とをＡｌ2Ｏ3／Ｆｅ2Ｏ3質量比で０．０５〜０．６２の割合で含有させ、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とを、
０．００２５Ｘ＋０．１≦Ｙ≦０．０１Ｘ＋０．８
の割合で含有させ、
前記アルカリのうち、Ｎａ2ＯとＫ2Ｏとの質量比を、０≦Ｎａ2Ｏ／Ｋ2Ｏ≦０．４５
として焼成することを特徴とするセメントクリンカーの製造方法。
【請求項５】
アルカリ成分を含有する、コンクリート廃材、ガラス廃材、汚泥ケーキ、堆積土壌、精錬スラグ又は各種溶融スラグなどの廃棄物をセメント原料とし、Ａｌ2Ｏ3とＦｅ2Ｏ3とをＡｌ2Ｏ3／Ｆｅ2Ｏ3質量比で０．０５〜０．６２の割合で含有させ、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とを、
０．００２５Ｘ＋０．１≦Ｙ≦０．０１Ｘ＋０．８
の割合で含有させ、
前記アルカリのうち、Ｎａ2ＯとＫ2Ｏとの質量比を、０≦Ｎａ2Ｏ／Ｋ2Ｏ≦０．４５
として焼成することによりセメントクリンカーとすることを特徴とするアルカリ成分含有の廃棄物の処理方法。
【発明の詳細な説明】
【０００１】
【発明の属する技術分野】
本発明は、主としてセメントクリンカー及びその製造方法、並びに該セメントクリンカーを含有したセメント組成物に関するものであり、更にはアルカリ成分を含有する廃棄物をセメント原料として処理する方法に関する。
【０００２】
【従来の技術】
近年、地球環境保全という観点から廃棄物のリサイクルが、行政・産業界を問わず重要な課題となっている。この様な中、フライアッシュや高炉スラグの混合セメントとしての利用や各種廃棄物のセメント原料としての利用を通じて、セメント産業は廃棄物のリサイクルを積極的に推進してきており、今後更に、廃棄物のリサイクルにおいて重要な役割を果たすことが期待されている。
最近では、例えば都市ゴミをはじめとする塩素含有廃棄物を特殊セメントの原料として利用する「エコセメント」の研究や、セメント原料としてリサイクル可能な材料のみを用いてコンクリートを製造し、供用後にはセメント原料として再利用する循環システムを構築しようとする「完全リサイクルコンクリート」の研究などが進められている。
【０００３】
しかしながら、統計上年間２，５００万トン発生するといわれている「コンクリート廃材」は、そのうち１，０００万トンが路盤材として利用されているものの、残りの１，５００万トンが廃棄処分されているのが現状である。建設省の総合技術開発プロジェクト「建設副産物の発生抑制・再生利用技術の開発」（Ｈ５〜６）の一部として「再生コンクリートの利用技術の開発」についての共同研究が実施され、着実にリサイクルに向けての動きが進んではいるものの、コンクリート廃材の再生骨材としての再利用に関しては、なお多くの問題が残されている。
【０００４】
その一つが、良質の再生骨材を製造する為に再生過程で骨材表面から摩砕・除去される微粉の再利用の問題である。微粉の再利用の方法としてセメント原料への利用を考えた場合、微粉中に含まれるアルカリ成分が、セメントの流動性を低下させることや、アルカリ量のＪＩＳ規格値が０．７５％以下であることと相俟って、セメント原料としての再利用を困難にしている。
【０００５】
また、ガラス廃材や建設工事で使用されるベントナイトの汚泥ケーキなども、これらをセメント原料とするにはアルカリ成分含有量が多いという問題がある。ガラス廃材は、粗砕されてカレットとして再利用するシステムが整ってはいるものの、有色ガラスに関してはその再利用が制限されており、セメント原料としての再利用が求められている。しかし、これらの廃棄物も、上述の再生骨材製造時に発生する微粉の処理と同様にアルカリ含有量が高いため、セメント原料としての再利用の路が限りなく狭いものとなっている。
【０００６】
【発明が解決しようとする課題】
本発明は、セメントにアルカリ成分を添加した際に、主としてＣ2Ｓからなるビーライト等の水和促進を図りつつ、さらに流動性の低下を抑制することを課題とするものであり、これによりアルカリ成分を含有する廃棄物をセメント原料として有効に再利用することを図るものである。
【０００７】
【課題を解決するための手段】
上記のようなアルカリ成分含有廃棄物をセメントの原料として利用することを考えた場合、（１）セメントをモルタルやコンクリートとして使用する場合に、反応性骨材を使用しない、（２）セメント中のアルカリ量について規格値が緩和される等の条件が整った場合、セメント原料として再利用できる可能性が残されている。特に、ビーライトが多く生成されるセメント原料に該アルカリ成分含有廃棄物を添加することにより、焼成時のビーライトへのアルカリ固溶量を高め、水和反応性が低いビーライトの水和反応性を向上させることは、セメントの中長期の強度発現性を高めることにもなり、合理的な解決方法であると考えられる。
【０００８】
しかし、通常のビーライト系セメントにおいてアルカリ量が増加すれば、ビーライトへのアルカリ固溶による水和促進というプラス面の効果を奏すると共に、同時に水和反応性の高いカルシウムアルミネート相へもアルカリ固溶が起こり、カルシウムアルミネート相の水和反応性がさらに増加することとなる。これは、セメントペースト、モルタル、コンクリート等の流動性の低下という利用上の新たな問題を生むこととなる。
【０００９】
本発明者らは、上記した如き課題に鑑みて鋭意研究を重ねた結果、セメントクリンカー中のＡｌ2Ｏ3／Ｆｅ2Ｏ3質量比、アルカリ量とビーライト量の割合、さらにはアルカリ中のＮａ2ＯとＫ2Ｏの割合を所定の範囲内とすることにより、ビーライトの水和反応性を高めつつ、流動性の低下を抑制することが可能となることを見出し、ここに発明を完成するに至った。
【００１０】
即ち、本発明の手段は、Ａｌ2Ｏ3とＦｅ2Ｏ3とがＡｌ2Ｏ3／Ｆｅ2Ｏ3質量比（以下、ＩＭともいう）で０．０５〜０．６２の割合で含有され、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とが
０．００２５Ｘ＋０．１≦Ｙ≦０．０１Ｘ＋０．８
の割合で含有され、
前記アルカリのうち、Ｎａ2ＯとＫ2Ｏとの質量比が、０≦Ｎａ2Ｏ／Ｋ2Ｏ≦０．４５
であることを特徴とするセメントクリンカーにある。
アルカリ量Ｙ及びＣ2Ｓ量Ｘについては、セメントクリンカー全質量に対するアルカリ及びＣ2Ｓ各々の質量を百分率（％）で示すものとする。
【００１１】
また、本発明の手段は、Ａｌ2Ｏ3とＦｅ2Ｏ3とがＡｌ2Ｏ3／Ｆｅ2Ｏ3質量比で０．０５〜０．５の割合で含有され、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とが、
（１）０．０５≦Ａｌ2Ｏ3／Ｆｅ2Ｏ3≦０．３のとき
０．００２５Ｘ＋０．２５≦Ｙ≦０．０１Ｘ＋０．８
（２）０．３＜Ａｌ2Ｏ3／Ｆｅ2Ｏ3≦０．５のとき
０．００２５Ｘ＋０．２５≦Ｙ≦０．０１Ｘ＋０．６５
の割合で含有され、
前記アルカリのうち、Ｎａ2ＯとＫ2Ｏとの質量比が、０≦Ｎａ2Ｏ／Ｋ2Ｏ≦０．４５
であることを特徴とするセメントクリンカーにある。
【００１３】
また、本発明の手段は、このようなセメントクリンカーが混合されていることを特徴とするセメント組成物にある。
【００１４】
また、本発明の手段は、Ａｌ2Ｏ3とＦｅ2Ｏ3とをＡｌ2Ｏ3／Ｆｅ2Ｏ3質量比で０．０５〜０．６２の割合で含有させ、さらにセメントクリンカー中のＮａ2Ｏ及びＫ2Ｏの量に基づき、Ｎａ2Ｏｅｑ＝Ｎａ2Ｏ＋０．６５８Ｋ2Ｏにより算出されるアルカリ（Ｎａ2Ｏｅｑ）量Ｙ（質量％）とＣ2Ｓ量Ｘ（質量％）とを、
０．００２５Ｘ＋０．１≦Ｙ≦０．０１Ｘ＋０．８
の割合で含有させ、
前記アルカリのうち、Ｎａ2ＯとＫ2Ｏとの質量比を、０≦Ｎａ2Ｏ／Ｋ2Ｏ≦０．４５
として焼成することを特徴とするセメントクリンカーの製造方法にある。
【００１５】
さらに、本発明の手段は、アルカリ成分を含有する、コンクリート廃材、ガラス廃材、汚泥ケーキ、堆積土壌、精錬スラグ又は各種溶融スラグなどの廃棄物をセメント原料とし、Ａｌ2Ｏ3とＦｅ2Ｏ3とをＡｌ2Ｏ3／Ｆｅ2Ｏ3質量比で０．０５〜０．６２の割合で含有させ、さらにアルカリ量Ｙ（質量％）とＣ2Ｓ量Ｘ（質量％）とを、
０．００２５Ｘ＋０．１≦Ｙ≦０．０１Ｘ＋０．８
の割合で含有させて焼成することによりセメントクリンカーとすることを特徴とするアルカリ成分含有の廃棄物の処理方法にある。
【００１７】
セメント原料にアルカリ成分を添加して焼成することにより、アルカリの含有されたセメントクリンカーを製造することができる。セメントクリンカー中においてアルカリはＣ3Ｓ、Ｃ2Ｓ、Ｃ3Ａ、Ｃ4ＡＦ等のいわゆるセメントクリンカー鉱物に固溶した状態でおもに存在すると考えられ、セメントクリンカー鉱物にアルカリが固溶すれば、該セメント化合物の構造が不安定となり水和反応性が高くなる。
【００１８】
即ち、セメントクリンカー中のＡｌ2Ｏ3とＦｅ2Ｏ3とをＡｌ2Ｏ3／Ｆｅ2Ｏ3質量比で０．０５〜０．６２の割合で含有させたセメントクリンカーにおいて、アルカリ量Ｙ（質量％）がＣ2Ｓ量Ｘ（質量％）に対して０．００２５Ｘ＋０．１≦Ｙとなるようにアルカリ成分を添加すれば、上記作用によって水和反応性の低いＣ2Ｓの反応性を高めることができる。
【００１９】
しかし、所定量以上のアルカリ成分が添加されれば、アルカリは水和反応性の高いカルシウムアルミネート相に対しても固溶することとなり、これによって水和反応性がさらに高められ、セメント混練時初期の流動性が低下することとなる。
したがって、セメントクリンカー中のＡｌ2Ｏ3とＦｅ2Ｏ3とをＡｌ2Ｏ3／Ｆｅ2Ｏ3質量比で０．０５〜０．６２とすることによってカルシウムアルミネート相の生成を抑えるとともに、アルカリ量Ｙ（質量％）がＣ2Ｓ量Ｘ（質量％）に対してＹ≦０．０１Ｘ＋０．８となるようにアルカリ成分を添加することによって、アルカリの固溶によるビーライト相の活性化を図ることができ、更にはフェライト相への過剰なアルカリ固溶を抑えることにより、フェライトの水和反応性増加に起因するセメント混練時初期の流動性低下を抑制することができる。
【００２０】
また、より好ましくはＡｌ2Ｏ3とＦｅ2Ｏ3とをＡｌ2Ｏ3／Ｆｅ2Ｏ3質量比で０．０５〜０．５の割合で含有させ、さらにアルカリ量Ｙ（質量％）とＣ2Ｓ量Ｘ（質量％）とを、
（１）０．０５≦Ａｌ2Ｏ3／Ｆｅ2Ｏ3≦０．３のとき
０．００２５Ｘ＋０．２５≦Ｙ≦０．０１Ｘ＋０．８
（２）０．３＜Ａｌ2Ｏ3／Ｆｅ2Ｏ3≦０．５のとき
０．００２５Ｘ＋０．２５≦Ｙ≦０．０１Ｘ＋０．６５
の割合で含有させることにより、Ｃ2Ｓの水和反応をさらに促進させつつ、初期の流動性低下をより効果的に抑えることができる。
【００２１】
ここで、廃棄物中に含有されるアルカリ成分としては、Ｎａ、Ｋなどに例示されるアルカリ金属元素が挙げられ、これらは一般的にＮａ2ＯやＫ2Ｏなどのアルカリ金属酸化物として含有される。また、セメントクリンカー中のアルカリの存在形態としては、セメントクリンカー中に固溶したものに限定されるものではない。
また、かかるアルカリ成分を含有する廃棄物としては、上述したようなコンクリート廃材、ガラス廃材、汚泥ケーキの他、ダム、河川、湖沼などの堆積土壌、精錬スラグや各種溶融スラグなどが挙げられるが、これに限定されるものではない。
また、アルカリ成分を含むものであれば、廃棄物でなくても使用することができる。
【００２２】
さらに、このようなアルカリの種類による作用の違いについて、さらに研究を重ねた結果、Ｎａ2ＯとＫ2Ｏで比較した場合には、Ｎａ2Ｏの方がフェライト相への固溶量が多く、Ｋ2Ｏは硫酸アルカリ相を生成し易くフェライト相への固溶量が少ないこと、即ちセメントの流動性低下に大きく影響を及ぼす成分はＮａ2Ｏであることが判明した。
【００２３】
従って、セメントクリンカー中のＮａ2ＯとＫ2Ｏとを質量比で
０≦Ｎａ2Ｏ／Ｋ2Ｏ≦０．４５とすることによって、フェライト相へのアルカリ固溶を抑えてセメントの流動性を高めるとともに、ビーライト相へのアルカリ固溶を促進させて該ビーライト相の水和反応性を高めることができる。
【００２４】
前記アルカリ成分は、セメント原料とともに焼成され、セメントクリンカー鉱物中に固溶したり、Ｎａ2ＳＯ4やＫ2ＳＯ4などのアルカリ金属硫酸塩、ＮａＣｌやＫＣｌなどのアルカリ金属塩化物となってセメントクリンカー中に含有される。
【００２５】
また、セメントクリンカー中のアルカリ量を調整する方法としては、予めアルカリの含有された原料（廃棄物など）に含まれるアルカリ量を測定し、かかる測定結果に基づいて原料の量を調整しながらセメント原料に対して添加する方法などが例示できる。
【００２６】
【実施例】
以下、本発明の実施例について説明する。
【００２７】
セメントクリンカーの原料を表１に示す組成割合を目標に調合し、電気炉にて１４５０℃で１時間焼成後、電気炉より取り出して空気中で急冷し、目的の組成のセメントクリンカーを得た。尚、アルカリ量は、調合原料に添加するアルカリ量を変えることにより、変化させた。これら実施例、比較例および参考例のセメントクリンカーに、ＳＯ3量で２重量％となるように石膏を添加し、テストミルで混合粉砕することによって実施例、比較例および参考例および比較例のセメントを調整した。参考例１〜４８、比較例１〜３６のセメントのＩＭおよびＣ2Ｓ量、さらに焼成後のセメントクリンカー中のアルカリ（Ｎａ2Ｏｅｑ）量について表２〜４に示す。
ここで、アルカリ（Ｎａ2Ｏｅｑ）量は、セメントクリンカー中のＮａ2Ｏ及びＫ2Ｏの量に基づき、Ｎａ2Ｏｅｑ＝Ｎａ2Ｏ＋０．６５８Ｋ2Ｏにより算出した。また、セメントの粉末度は、ブレーン比表面積で３２００〜３４００ｃｍ2／ｇとした。
【００２８】
【表１】
0004312943.tif 000002
【００２９】
【表２】
0004312943.tif 000003
【００３０】
【表３】
0004312943.tif 000004
【００３１】
【表４】
0004312943.tif 000005
【００３２】
【表５】
0004312943.tif 000006
【００３３】
尚、表１のセメントクリンカーの鉱物組成については、以下に示す式によって計算した。
ＩＭ≧０．６４のとき、
C3S＝4.071×CaO(%)−7.6×SiO2(%)−6.718×Al2O3(%)−1.43×Fe2O3(%)
C2S＝2.867×SiO2(%)−0.7544×C3S (%)
C3A＝2.65×Al2O3(%)−1.692×Fe2O3(%)
C4AF＝3.043×Fe2O3(%)
ＩＭ＜０．６４のとき、
C3S＝4.071×CaO(%)−7.6×SiO2(%)−4.479×Al2O3(%)−2.86×Fe2O3(%)
C2S＝2.867×SiO2(%)−0.7544×C3S (%)
C4AF＝4.766× Al2O3(%)
C2F＝1.702×Fe2O3(%)−2.666×Al2O3(%)
【００３４】
＜評価方法＞
前記実施例、比較例および参考例の各々に対し、セメントの流動性の指標として「パットエリア」を測定し、また、ビーライトの水和反応性の指標として「強度増進係数」を求めることにより評価した。
【００３５】
パットエリアの測定方法
減水剤を含有させた混練水７０ｍｌを入れた２００ｍｌビーカーに、約１０秒間でセメント２００ｇを投入し、ハンドミキサーで１分５０秒間激しく攪拌してペーストを調製する。このペーストをプラスチック板上においたミニスランプコーンにスプーンで流し込み、マイクロスパッチュラでミニスランプコーン内のペーストをよくかき混ぜた後、上面をならしてセメント投入開始から３分後にミニスランプコーンを引き上げる。この際のプラスチック板上に広がったペーストの短径および長径を測定し、パットエリア（ｃｍ2）を算出した。
【００３６】
強度増進係数
ＪＩＳ  Ｒ  ５２０１−１９９７セメントの物理試験方法に従い、セメントのモルタル圧縮強さを測定する。セメントの水和過程において、ビーライトの水和は材齢２週以降に活発になることから、材齢２週と８週のモルタル圧縮強さを測定し、式（１）によって強度増進係数を算出するものとする。
強度増進係数＝１００（８週目の強さ−２週目の強さ）／Ｃ2Ｓ量  …  式（１）
【００３７】
上述の評価方法に従い、パットエリアを測定するとともに、モルタル圧縮強さを測定して強度増進係数を求めた。判定基準として、パットエリアが５５ｃｍ2以上、強度増進係数が５０以上であればそれぞれ合格とし、両者合格の場合のみ良好「○」とした。
さらに、パットエリアが６５ｃｍ2以上であり、なお且つ強度増進係数が５５以上であれば「◎」とした。
判定結果を表２〜５、および図１〜８に示す。
【００３８】
図１〜３より、Ｃ2Ｓ量の多少に拘わらず、Ａｌ2Ｏ3／Ｆｅ2Ｏ3質量比が０．０５〜０．６２の範囲内にあれば、所定のアルカリ量に対して流動性および水和反応性が良好であることが明らかである。
【００３９】
また、前記アルカリ量については、図４〜図７より、アルカリ量Ｙ（質量％）とＣ2Ｓ量Ｘ（質量％）との関係において、
０．００２５Ｘ＋０．１≦Ｙ≦０．０１Ｘ＋０．８
であればよいことが明らかである。
【００４０】
さらに、Ａｌ2Ｏ3／Ｆｅ2Ｏ3質量比が０．０５〜０．５の範囲内であり、且つアルカリ量が、アルカリ量Ｙ（質量％）とＣ2Ｓ量Ｘ（質量％）との関係において、
（１）０．０５≦Ａｌ2Ｏ3／Ｆｅ2Ｏ3≦０．３のとき
０．００２５Ｘ＋０．２５≦Ｙ≦０．０１Ｘ＋０．８
（２）０．３＜Ａｌ2Ｏ3／Ｆｅ2Ｏ3≦０．５のとき
０．００２５Ｘ＋０．２５≦Ｙ≦０．０１Ｘ＋０．６５
であれば、流動性および水和反応性がさらに良好となることが明らかである。
【００４１】
加えて、アルカリ成分のうちＮａ2ＯとＫ2Ｏについては、表５および図８に示したように、０≦Ｎａ2Ｏ／Ｋ2Ｏ≦０．４５とすることにより、流動性が改善されたことがわかる。
【００４２】
【発明の効果】
以上のように、本発明によれば、ビーライト（Ｃ2Ｓ）等の水和反応性を高めてセメントの中長期の強度発現性を高めつつ、且つ混練時初期の流動性の低下を抑制することができる。
【００４３】
また、アルカリ成分の割合を調整することによって、圧縮強さを維持しつつ流動性を改善することができる。
【００４４】
これにより、アルカリ成分を含有する廃棄物をセメント原料として有効に再利用することが可能となる。
【図面の簡単な説明】
【図１】  Ｃ2Ｓ量が７０質量％の場合において、ＩＭ対アルカリ量の座標において試験の判定結果を示したグラフ。
【図２】  Ｃ2Ｓ量が４５質量％の場合において、ＩＭ対アルカリ量の座標において試験の判定結果を示したグラフ。
【図３】  Ｃ2Ｓ量が２５質量％の場合において、ＩＭ対アルカリ量の座標において試験の判定結果を示したグラフ。
【図４】  ＩＭが０．５８の場合において、Ｃ2Ｓ量対アルカリ量の座標において試験の判定結果を示したグラフ。
【図５】  ＩＭが０．３９の場合において、Ｃ2Ｓ量対アルカリ量の座標において試験の判定結果を示したグラフ。
【図６】  ＩＭが０．２２の場合において、Ｃ2Ｓ量対アルカリ量の座標において試験の判定結果を示したグラフ。
【図７】  ＩＭが０．１０の場合において、Ｃ2Ｓ量対アルカリ量の座標において試験の判定結果を示したグラフ。
【図８】  ＩＭが０．３９の場合において、Ｃ2Ｓ量対アルカリ成分比（Ｎａ2Ｏ／Ｋ2Ｏ）の座標において試験の判定結果を示したグラフ。
【図１】
0004312943.tif 000007
【図２】
0004312943.tif 000008
【図３】
0004312943.tif 000009
【図４】
0004312943.tif 000010
【図５】
0004312943.tif 000011
【図６】
0004312943.tif 000012
【図７】
0004312943.tif 000013
【図８】
0004312943.tif 000014